(57)【要約】      （修正有）【課題】  繊維、特に紡績糸由来の外観、質感を有しており、かつ、耐水性にも優れた防水布帛を提供する。【解決手段】  基布Ａに樹脂が含浸または塗布されてなる防水布帛において、該基布のカバーファクターを１５００〜３６００の範囲とし、該防水布帛の少なくとも一方の表面に、基布表面の凸部Ｃが該樹脂からの露出した状態で存在するようにする。【選択図】        図１
2006152496.tif 000002
【特許請求の範囲】
【請求項１】
基布に樹脂が含浸または塗布されてなる防水布帛であって、該基布のカバーファクターが１５００〜３６００の範囲であり、かつ、該防水布帛の少なくとも一方の表面に、基布表面の凸部が該樹脂からの露出した状態で存在していることを特徴としている防水布帛。
【請求項２】
繊維布帛が紡績糸織物である請求項１記載の防水布帛。
【請求項３】
繊維布帛がポリエステル繊維からなる布帛である請求項１または２に記載の防水布帛。
【発明の詳細な説明】
【技術分野】
【０００１】
本発明は、幌用防水シート、ターポリン、軒出しテント、日除けテント、中・大型テントに用いられる防水布帛に関する。
【背景技術】
【０００２】
従来から、防水性を有する布帛からなる製品としては、ターポリンやテントなどがよく知られている。上記防水布帛としては、ポリエステルやビニロンなどの紡績糸あるいは長繊維を製織した基布に、塩化ビニルなどの合成樹脂を、ディッピング、コーティング、あるいはラミネートなどの種々の方法により付与されている。さらに、基布は上記樹脂によって完全に覆い尽くされるため、該基布としては、一般的に織密度が粗いものが使用されている。また、特許文献１には、アクリル系ペーストゾルを基布に塗工するような方法も提案されている。
【０００３】
一方、近年、繊維の風合いを楽しむテント、特に紡績糸織物の外観、質感を重要視したテントが展開されている。しかし、このようなテントは日除けのために用いられているだけなので、防水樹脂層を有しておらず、雨漏りするなどの問題がある。
【０００４】
これに対して、本発明者らは、例えば特許文献１にあるように、基布に防水樹脂を塗布する方法を検討したが、たとえ基布の裏面から防水樹脂を塗布したとしても、基布の表面まで樹脂がしみ出し、織物の外観、質感ともに著しく損なわれた防水布帛しか得られないことがわかった。
【特許文献１】特開２００４−９６８３号公報
【発明の開示】
【発明が解決しようとする課題】
【０００５】
本発明は、このような現状に鑑みて行われたもので、繊維、特に紡績糸由来の外観、質感を有しており、かつ、耐水性にも優れた防水布帛を提供することを目的とする。
【課題を解決するための手段】
【０００６】
本発明者らは、上記課題を達成するため鋭意検討した結果、異なるカバーファクターを有する布帛に樹脂を塗布などして種々の防水布帛を成形したところ、製造条件によっては、高い防水性を維持しつつ、しかも風合いにも優れた防水布帛が得られることをつきとめた。
【０００７】
かくして本発明によれば、基布に樹脂が含浸または塗布されてなる防水布帛であって、該基布のカバーファクターが１５００〜３６００の範囲であり、かつ、該防水布帛の少なくとも一方の表面に、基布表面の凸部が該樹脂からの露出した状態で存在していることを特徴としている防水布帛が提供される。
【発明の効果】
【０００８】
本発明の防水布帛は、繊維、特に紡績糸由来の外観、質感を有しているだけでなく、耐水性にも極めて優れている。このため、上記防水布帛は一般資材をはじめ、店舗、レジャー用テントなどとして幅広い用途に用いることができる。
【発明を実施するための最良の形態】
【０００９】
本発明の防水布帛は、基布に樹脂を含浸または塗布されなる防水布帛である。上記の基布に用いられる繊維としては特に制限はないが、ポリエステル繊維、アクリル繊維、ナイロン繊維、アラミド繊維、ポリエチレンナフタレート繊維、ビニロン繊維などの合成繊維などが挙げられ、特に、強度、コストパフォーマンスを考慮するとポリエステル繊維が好ましい。上記ポリエステル繊維は、ポリエチレンテレフタレート、あるいはポリエチレンテレフタレートを主たる成分とし、ポリエチレンテレフタレートの特性を保持する程度に第３成分を共重合、もしくは混合したポリエステルを溶融紡糸し、さらに必要に応じて延伸、熱処理して得られる繊維である。
【００１０】
また、上記繊維の単繊維繊度は特に限定されるものではないが、０．３３〜５．５６ｄｔｅｘの範囲にあるものが好ましく使用される。該単繊維繊度が０．３３ｄｔｅｘ未満の場合は、紡績性が著しく悪化し、一方、該単繊維繊度が５．５６ｄｔｅｘを越える場合には、紡績糸とした際の太さムラが顕著になる恐れがある。上記繊維は長繊維や短繊維、及びそれらの複合繊維や加工糸、あるいは紡績糸などの繊維糸条となし、該繊維糸条を用いて公知の繊維集合体である編織物の形態にして用いられる。テントなどに用いる場合は、特に外観、質感の点から紡績糸が好ましい。該繊維糸条には帯電防止剤、難燃剤、及び顔料などが重合時、あるいは紡糸時に添加されていてもよい。
【００１１】
このような繊維を製編織した布帛を防水布帛の基布として用いる。また、基布は織物及び編物のどちらでもよく、用途に応じて所望の組織で製編織することができるが、テントなどの緊張状態で用いる用途に使用するのであれば織物が好ましい。織物の織組織は平織、綾織、朱子織、斜子織、及びこれらの変化織が好ましく用いられる。
【００１２】
一方、基布に含浸または塗布する樹脂は公知の樹脂を使用できる。例えば、アクリル樹脂、ウレタン樹脂、メラミン樹脂、塩化ビニル樹脂、ポリエステル樹脂などが挙げられ、さらにはこれらの変性樹脂等を用いることができる。また、これらの樹脂を目的に応じて二種以上複合することも可能である。耐候性やコストパフォーマンスを考慮するとウレタン樹脂が好ましい。
【００１３】
本発明においては、基布のカバーファクターが１５００〜３６００の範囲であり、かつ、該防水布帛の少なくとも一方の表面に、基布表面の凸部が該樹脂から露出した状態で存在していることが肝要である。これにより、繊維由来の外観、質感を有し、かつ、耐水性にも優れた防水布帛とすることができる。
【００１４】
本発明の布帛について、より具体的に説明する。図１及び２は、本発明の防水布帛の断面を示す概略図であり、図３は樹脂により完全に基布が覆われた従来の防水布帛の断面図を示す概略図である。また、Ａは基布を、Ｂは樹脂が基布中に浸透し固化してできた樹脂層を、Ｃは基布表面の凸部を示している。
【００１５】
つまり、本発明の防水布帛においては、樹脂層から基布の一部露出させることにより、従来の防水布帛では得られなかった繊維由来の外観、質感を防水布帛に付与することができる。
【００１６】
この際、繊維布帛のカバーファクターが１５００より小さいと、樹脂層を形成する際、樹脂を含浸または塗布した面とは反対の面にまで樹脂が裏漏れを起こし、基布全体が樹脂が覆われ、本発明の目的とする外観、質感を有する布帛が得られない。逆に３６００より大きいと、樹脂が浸透し難くなり基布表面部に樹脂層が成形され易くなるだけでなく、風合いも低下す。また、製織性が極端に悪くなる。より好ましいカバーファクターは２０００〜２７００の範囲である。
【００１７】
以上に説明した、本発明の防水布帛を製造する方法としては、次の方法により製造することができる。すなわち、繊維布帛に前述した樹脂を、布帛の片面のみ含浸されるようにディップする方法、噴霧する方法などが挙げられるが、特にナイフコーティング法にて片面にのみ塗布する方法が好ましく採用される。
【００１８】
この際、防水布帛の少なくとも一方の表面に、基布表面の凸部が露出して存在するように樹脂層を形成するには、前述したシルクファクターを有する繊維布帛を用いることで達成できるが、繊維布帛に含浸あるいは塗布する樹脂液の粘度を３，０００〜２００，０００ｍＰａ・ｓとする方法も好ましく採用することができる。上記粘度が３，０００ｍＰａ・ｓより小さいと、樹脂液の塗布時に、基布の空隙から樹脂液がしみ出しやすくなる。一方、２００，０００ｍＰａ・ｓより大きいと、基布に樹脂液が浸透し難くなり基布表面に樹脂層が形成され易くなるだけでなく、樹脂液中に難燃剤などの機能剤を付与する場合もこれらの均一混合し難くなる。
【００１９】
また、上記の樹脂液の粘度の範囲で、粘度を３,０００〜８０,０００と低めに設定し、樹脂が防水布帛の内部まで含浸した状態でこれを乾燥することで、図１に示すような防水布帛の両面に基布表面の凸部が露出したもの成形することができる。一方、樹脂液の粘度を８０,０００〜２００,０００と高めに設定し、樹脂を防水布帛の一方の面だけに含浸した状態で乾燥することで、図２に示すような防水布帛の一方の面のみに基布表面の凸部が露出したもの成形することができる。また、前述したカバーファクターによっても、図１又は２のいずれかの構造を有する防水布帛とすることができる。
【００２０】
前述したナイフコーティング法にて片面にのみ塗布する方法を採用した場合、ナイフの先端は、曲率Ｒを０．１〜０．５ｍｍとすることが好ましい。該曲率Ｒが、０．１ｍｍより小さいと、塗工面にスジなどが発生し易く、０．５ｍｍより大きいと、樹脂液がしみ出す可能性がある。
【００２１】
樹脂層の厚みは１．０〜２５０μｍが好ましい。１．０μｍ未満では樹脂層が破壊されやすくなる。一方、上記厚みが２５０μｍを超えると防水布帛が硬くなり取り扱い性が低下する傾向にある。
【００２２】
また、耐水圧をより向上させるために、裏面に樹脂層を２層形成させることもできる。あるいは、基布表面の凸部を樹脂から露出することができれば、両面に樹脂を塗布してもよいが、その際、表面には透明で粘度が低い樹脂を塗布することが望ましい。
【００２３】
防水布帛に様々な機能を付与するため、難燃剤、ＵＶ吸収剤、遮熱剤、顔料、導電フィラー、可塑剤などの機能剤を適宜、樹脂中に混合させることができる。さらに、防水布帛に撥水性を付与するためにフッ素系などの撥水剤を含浸することもできる。
【００２４】
本発明においては、防水布帛の耐水圧は８００ｍｍＨ２Ｏ以上であることが好ましい。耐水圧が８００ｍｍＨ２Ｏ未満であると防水布帛として使用する際に水漏れする可能性があり好ましくない。
【実施例】
【００２５】
以下、本発明を実施例によりさらに詳細に説明する。なお、実施例中で用いた物性は以下の方法により評価した。
（１）カバーファクター
経糸カバーファクター＝経糸密度（本／インチ）×（経糸繊度（Ｄｔｅｘ））１／２
緯糸カバーファクター＝緯糸密度（本／インチ）×（緯糸繊度（Ｄｔｅｘ））１／２
トータルカバーファクター＝経糸カバーファクター＋緯糸カバーファクター
（２）耐水圧
ＪＩＳ  Ｌ１０９２の低水圧法にて測定した。
（３）外観
紡績糸織物由来の外観、風合いを判定した。基布表面の凸部が樹脂から露出し、紡績糸織物由来の外観、質感を有するものを「良好」、樹脂の塗布面からの反対の面にも樹脂が浸透し防水布帛の両方の表面が外観不良であるものは「不良」として格付けした。
【００２６】
［実施例１］
短繊維ポリエステル（帝人テクノプロダクツ（株）製、単繊維繊度：２．４デニール）からなる紡績糸（２０／２）を用い、経糸密度３５本／インチ及び緯糸密度３５本／インチで平組織に製織した。該織物のトータルカバーファクターは１７０１であった。
該織物に溶剤系ウレタン樹脂１００部、触媒１部、トルエン２５部、難燃剤１２５部を混合した樹脂液を、織物裏面にブレードを接触させながら、フローティングナイフ方式でコーティングし、樹脂被膜の厚さが５．０μｍの樹脂層を形成させた。この際、樹脂液の粘度は５０,０００ｍＰａ・ｓであった。その後、１３０℃雰囲気下のオーブンにて３分乾燥し、防水布帛を得た。結果を表１に示す。
【００２７】
［実施例２］
経糸密度を７０本／インチ、緯糸密度を７０本／インチに変更した以外は実施例１と同様にして防水布帛を得た。結果を表１に示す。
【００２８】
［比較例１］
経糸密度を３０本／インチ、緯糸密度を３０本／インチに変更した以外は実施例１と同様にして防水布帛を得た。結果を表１に示す。
【００２９】
［比較例２］
実施例１記載の経糸密度が７０本／インチ及び緯糸密度が４０本／インチであることと、フローティングナイフ方式で樹脂を両面にコーティングし、繊維の頂点部が両面ともに露出しないようにしたこと以外は実施例１と同様に試験を行った。
【００３０】
【表１】
2006152496.tif 000003
【産業上の利用可能性】
【００３１】
本発明の防水布帛は、繊維、特に紡績糸由来の外観、質感を有しているだけでなく、耐水性にも極めて優れている。このため、上記防水布帛は一般資材をはじめ、店舗、レジャー用テントなどとして幅広い用途に用いることができ、産業的価値が極めて高いものである。
【００３２】
本発明の布帛について、より具体的に説明する。図１及び２は、本発明の防水布帛の断面を示す概略図であり、図３は樹脂により完全に基布が覆われた従来の防水布帛の断面図を示す概略図である。また、Ａは基布を、Ｂは樹脂が基布中に浸透し固化してできた樹脂層を、Ｃは基布表面の凸部を示している。
【図面の簡単な説明】
【００３３】
【図１】本発明の防水布帛断面の一例を示す概略図である。
【図２】本発明の防水布帛断面の他の一例を示す概略図である。
【図３】従来の防水布帛の断面を示す概略図である。
【符号の説明】
【００３４】
Ａ  基布
Ｂ  樹脂が基布中に浸透し固化してできた樹脂層
Ｃ  基布表面の凸部
【図１】
2006152496.tif 000004
【図２】
2006152496.tif 000005
【図３】
2006152496.tif 000006